(57)【要約】【課題】ベーサル面におけるリチウムイオンの挿入／脱離反応速度を向上させたリチウムイオン二次電池の負極用黒鉛材を提供する。【解決手段】ここに開示されるリチウムイオン二次電池の負極に用いられる黒鉛材は、ベーサル面（１２）にリチウムイオンが挿入／脱離可能な欠陥（１４）が形成されており、且つ、カルシウム成分（１６）を含む黒鉛粒子（１０）により実質的に構成されている。【選択図】図３
2019053873.tif 000002
【特許請求の範囲】
【請求項１】
リチウムイオン二次電池の負極に用いられる黒鉛材であって、
ベーサル面にリチウムイオンが挿入／脱離可能な欠陥が形成されており、且つ、カルシウム（Ｃａ）成分を含む黒鉛粒子により実質的に構成されている、リチウムイオン二次電池の負極用黒鉛材。
【請求項２】
前記カルシウム成分は、前記黒鉛粒子の比表面積に対してカルシウム量が０．５ｍｇ／ｍ２以上１５ｍｇ／ｍ２以下となる量で前記黒鉛粒子に存在している、請求項１に記載のリチウムイオン二次電池の負極用黒鉛材。
【請求項３】
前記カルシウム成分としてカルシウム炭酸塩を含む、請求項１または２に記載のリチウムイオン二次電池の負極用黒鉛材。
【請求項４】
請求項１〜３のいずれか一項に記載の黒鉛材を負極に含有することを特徴とする、リチウムイオン二次電池。
【請求項５】
リチウムイオン二次電池の負極に用いられる黒鉛材の製造方法であって、
黒鉛粒子の表面にカルシウム含有物質を供給すること、
該カルシウム含有物質が表面に供給された黒鉛粒子を、該黒鉛粒子のベーサル面にリチウムイオンが挿入／脱離可能な欠陥が形成され得る温度域にて熱処理することにより、該黒鉛粒子にカルシウム成分を担持させること、
を包含する、リチウムイオン二次電池の負極用黒鉛材の製造方法。
【請求項６】
前記カルシウム含有物質が表面に供給された黒鉛粒子を炭酸ガス雰囲気中で前記温度域にて熱処理することにより、該黒鉛粒子にカルシウム成分としてカルシウム炭酸塩を担持させること、
を包含する、請求項５に記載のリチウムイオン二次電池の負極用黒鉛材の製造方法。
【発明の詳細な説明】
【技術分野】
【０００１】
本発明は、リチウムイオン二次電池に関する。詳しくは、リチウムイオン二次電池の負極において負極活物質として用いられる黒鉛材ならびに該黒鉛材の製造方法に関する。
【背景技術】
【０００２】
リチウムイオン二次電池は、既存の電池に比べて軽量かつエネルギー密度が高いことから、近年、パソコンや携帯端末等のいわゆるポータブル電源さらには車両駆動用電源として好ましく用いられている。リチウムイオン二次電池は、特に、電気自動車（ＥＶ）、ハイブリッド自動車（ＨＶ）、プラグインハイブリッド自動車（ＰＨＶ）等の車両の駆動用高出力電源として、益々の普及が期待されている。
【０００３】
かかるリチウムイオン二次電池の負極活物質として一般に広く用いられている物質として黒鉛（グラファイト）が挙げられる。黒鉛は、安価であるとともに、リチウムイオンを比較的多く吸蔵することができる。このため、さらなる大容量化が要求されている車載用途のリチウムイオン二次電池の負極活物質として今後も利用の拡大が期待されている。
黒鉛は、炭素の六角板状結晶からなる単一の層（グラフェンシート）が複数重なった積層構造体であり、各層間に吸蔵されるリチウムイオンの可逆的な挿入と脱離は、当該黒鉛の複数の層が重なった縁が露出したエッジ面（積層面）を通じて行われる。一方、黒鉛粒子において比較的大面積を占めるベーサル面（グラフェンシートの平面、即ちベンゼン縮合面）は、通常リチウムイオンの挿入および脱離に寄与しない面とされている。
したがって、現状の負極活物質として使用する負極用黒鉛材では、エッジ面からのリチウムイオンの挿入／脱離反応速度が、リチウムイオン二次電池の入出力特性を制限する一つの要因となっている。
【０００４】
そこで、従来から黒鉛材を改良してリチウムイオンの挿入／脱離反応速度を向上させる研究開発が進められている。例えば、特許文献１には、メジアン径Ｄ５０が５〜３５μｍに調整された黒鉛材料が記載されている。特許文献１には、メジアン径が上記範囲に調整された黒鉛材料は、リチウムイオンの拡散が早くなり、充放電速度が高くなると記載されている。また、特許文献２には、折り曲げや巻き込み、角取りをされながら球形化されると同時に粒子表面に微細なクラックや欠損、構造欠陥などが形成された黒鉛質粒子であって、その表面が非晶質炭素で被覆された炭素材料が開示されている。特許文献２には、非晶質炭素の有するリチウムイオンの高い受け入れ性と、核となる黒鉛質粒子の表面に微細なクラックや欠損、構造欠陥があることによる黒鉛結晶内部へのリチウムイオンの出入りのしやすさと球形化された粒子によるリチウムイオンの良好な移動性との相乗効果によって、急速充放電特性が向上する旨の記載がある。
【０００５】
さらに、非特許文献１および２には、水酸化カリウム（ＫＯＨ）でベーサル面を含む表面がエッチングされた黒鉛が記載されている。そして、これら文献には、当該エッチングによってベーサル面を含む表面にナノサイズの細孔が形成されることによりリチウムイオンが挿入／脱離反応を起こす部位が増加し、結果、リチウムイオンの挿入／脱離反応速度を向上させ得ることが記載されている。
【先行技術文献】
【特許文献】
【０００６】
【特許文献１】ＷＯ２０１６／１２１７１１
【特許文献２】特開２０１０−２５１３１５号公報
【非特許文献】
【０００７】
【非特許文献１】Journal of Power Sources、2016年、Vol.324、pp.475〜483
【非特許文献２】Journal of Power Sources、2015年、Vol.284、pp.258〜263
【発明の概要】
【発明が解決しようとする課題】
【０００８】
非特許文献１および２にも記載されているように、黒鉛のベーサル面にリチウムイオンが挿入／脱離可能な微細な細孔、クラックその他の構造的な欠陥（以下、リチウムイオンが挿入／脱離可能な種々の構造的な欠陥を単に「上記欠陥」という場合がある。）が形成されれば、それだけリチウムイオンの挿入／脱離経路が増加することとなり、リチウムイオンの挿入／脱離反応速度を向上させることができる。このことは、リチウムイオン二次電池のハイレートでの急速な入出力特性（ハイレート特性）を向上させる目的に資する。
しかしながら、かかる目的に対して、ＫＯＨエッチング等の手法によって上記欠陥が導入された従来の黒鉛材は、まだまだ改善の余地があった。
そこで本発明は、特に黒鉛のベーサル面に対して有効な処理を施すことにより、当該ベーサル面におけるリチウムイオンの挿入／脱離反応速度を向上させたリチウムイオン二次電池の負極用黒鉛材を提供することを目的とする。あわせて当該黒鉛材を負極活物質として備えるリチウムイオン二次電池の提供を目的とする。
【課題を解決するための手段】
【０００９】
本発明者は、黒鉛粒子のベーサル面にリチウムイオンが挿入／脱離可能な欠陥を形成することに加え、カルシウム（Ｃａ）成分を当該黒鉛粒子に担持させておくことによって、当該ベーサル面におけるリチウムイオンの挿入／脱離反応速度を著しく向上させ得ることを見出し、本発明を完成するに至った。
即ち、上記目的を実現するべく、ここに開示される黒鉛材は、ベーサル面にリチウムイオンが挿入／脱離可能な欠陥が形成されており、且つ、カルシウム（Ｃａ）成分を含む黒鉛粒子により実質的に構成されていることを特徴とする、リチウムイオン二次電池の負極に用いられる黒鉛材である。
【００１０】
かかる構成の黒鉛材をリチウムイオン二次電池の負極活物質として採用することにより、入出力特性に優れたリチウムイオン二次電池を製造することができる。即ち、本発明は、ここに開示される黒鉛材を負極に含有することを特徴とするリチウムイオン二次電池を提供することができる。
【００１１】
ここに開示される黒鉛材の好適な一態様では、上記カルシウム成分は、黒鉛粒子の比表面積（１ｍ２）に対してカルシウム量が０．５ｍｇ／ｍ２以上１５ｍｇ／ｍ２以下となる量で黒鉛粒子に存在していることを特徴とする。
カルシウム成分の含有量が、上記範囲にあることにより、ベーサル面におけるリチウムイオンの挿入／脱離反応速度をいっそう向上させることができる。
好ましくは、上記カルシウム成分としてカルシウム炭酸塩を含む。カルシウム炭酸塩を担持させた上記欠陥付き黒鉛材は、安定してベーサル面における高いリチウムイオンの挿入／脱離反応速度を維持することができる。
【００１２】
また、本発明は、ここに開示される黒鉛材を好適に製造する方法を提供する。即ち、ここに開示されるリチウムイオン二次電池の負極に用いられる黒鉛材の製造方法は、
黒鉛粒子の表面にカルシウム含有物質を供給すること、
該カルシウム含有物質が表面に供給された黒鉛粒子を、該黒鉛粒子のベーサル面にリチウムイオンが挿入／脱離可能な欠陥が形成され得る温度域にて熱処理することにより、該黒鉛粒子にカルシウム成分を担持させること、
を包含する。
かかる構成の製造方法では、黒鉛粒子に対してカルシウム成分の担持と上記欠陥の形成とをともに実現させることができる。
【００１３】
好ましい一態様では、上記カルシウム含有物質が表面に供給された黒鉛粒子を炭酸ガス雰囲気中で上記温度域にて熱処理することにより、該黒鉛粒子にカルシウム成分としてカルシウム炭酸塩を担持させること、を包含する。
かかる構成によると、上記欠陥の形成とともにカルシウム成分としてカルシウム炭酸塩を含む黒鉛材を好適に製造することができる。
【図面の簡単な説明】
【００１４】
【図１】一実施形態に係るリチウムイオン二次電池を模式的に示す断面図である。
【図２】一実施形態に係る電極体（捲回電極体）を模式的に示す図である。
【図３】ここに開示される黒鉛粒子のベーサル面を模式的に示した説明図である。
【図４】一実施例（サンプル１）に係る黒鉛粒子のベーサル面（欠陥有り）を示すＴＥＭ像である。
【図５】一比較例（サンプル４）に係る黒鉛粒子のベーサル面（欠陥無し）を示すＴＥＭ像である。
【発明を実施するための形態】
【００１５】
以下、図面を参照しながら、本発明による一実施形態を説明する。なお、以下に説明する図面において、同じ作用を奏する部材、部位には同じ符号を付し、重複する説明は省略または簡略化することがある。また、各図における寸法関係（長さ、幅、厚さ等）は実際の寸法関係を反映するものではない。また、本明細書において特に言及している事項以外の事柄であって本発明の実施に必要な事柄は、当該分野における従来技術に基づく当業者の設計事項として把握され得る。
【００１６】
本明細書において「リチウムイオン二次電池」とは、電解質イオンとしてリチウムイオンを利用し、正負極間のリチウムイオンの移動によって充放電が実現される二次電池をいい、特定の材料（例えば正極活物質や非水電解液を構成する溶媒の種類）、電池容量、形態に限定されない。
また、本明細書において「正極活物質」または「負極活物質」とは、リチウムイオン二次電池において電荷担体となる化学種（すなわちリチウムイオン）を可逆的に吸蔵および放出（典型的には挿入および脱離）可能な物質（正極活物質または負極活物質）をいう。したがって、ここに開示される黒鉛材は、負極活物質として利用できる典型例である。
以下、ここに開示されるリチウムイオン二次電池の一実施形態として扁平形状の捲回電極体を角型の電池ケースに収納した形態のリチウムイオン二次電池を例にして、本発明について詳細に説明する。なお、本発明をかかる実施形態に記載されたものに限定することを意図したものではない。
【００１７】
図１に、本実施形態に係るリチウムイオン二次電池１００の全体構成を断面図として示している。図示されるように、このリチウムイオン二次電池１００は、扁平形状の捲回電極体２０と電池ケース３０とを備えている。電池ケース３０には、捲回電極体２０の他、図示しない電解質（非水電解液）が収容されている。
また、電池ケース３０は、一端（電池の通常の使用状態における上端部に相当する。）に開口部を有する箱形（すなわち有底直方体状）のケース本体３２と、その開口部に取り付けられて該開口部を塞ぐ矩形状プレート部材からなる封口板（蓋体）３４とから構成される。電池ケース３０の材質は、例えばアルミニウムが例示される。
図１に示すように、封口板３４には外部接続用の正極端子４２および負極端子４４が形成されている。封口板３４の両端子４２、４４の間には、電池ケース３０の内圧が所定レベル以上に上昇した場合に該内圧を開放するように構成された薄肉の安全弁３６が形成されている。
【００１８】
図２に示すように、捲回電極体２０は、長尺なシート状の正極（正極シート５０）と、該正極シート５０と同様の長尺シート状の負極（負極シート６０）とを備えており、これら正負極間に長尺シート状のセパレータ７０，７２が挟まれた状態で長手方向に捲回されて構成されている。
【００１９】
正極シート５０は、帯状の正極集電体５２と正極活物質層５４とを備えている。正極集電体５２には、例えば、厚さが凡そ１５μｍの帯状のアルミニウム箔が用いられる。正極集電体５２の幅方向片側の縁部に沿って未塗工部５２ａが設定されている。図示される例では、正極活物質層５４は、正極集電体５２に設定された未塗工部５２ａを除いて、正極集電体５２の両面に保持されている。正極活物質層５４には、主体となる正極活物質の他に、導電材やバインダが含まれている。
【００２０】
正極活物質としては、リチウムイオンを吸蔵及び放出可能な材料であって、リチウム元素と一種または二種以上の遷移金属元素とを含むリチウム含有化合物（例、リチウム遷移金属複合酸化物）を好適に用いることができる。好適例としては、層状岩塩型またはスピネル型の結晶構造を有するリチウム遷移金属酸化物が挙げられる。かかるリチウム遷移金属酸化物は、例えば、リチウムニッケル複合酸化物（例、ＬｉＮｉＯ２）、リチウムコバルト複合酸化物（例、ＬｉＣｏＯ２）、リチウムマンガン複合酸化物（例、ＬｉＭｎ２Ｏ４）、或いはリチウムニッケルコバルトマンガン複合酸化物（例、ＬｉＮｉ１／３Ｃｏ１／３Ｍｎ１／３Ｏ２）のような三元系リチウム含有複合酸化物である。また、一般式がＬｉＭＰＯ４或いはＬｉＭＶＯ４或いはＬｉ２ＭＳｉＯ４（式中のＭはＣｏ、Ｎｉ、Ｍｎ、Ｆｅのうちの少なくとも一種以上の元素）等で表記されるようなポリアニオン系化合物（例、ＬｉＦｅＰＯ４、ＬｉＭｎＰＯ４、ＬｉＦｅＶＯ４、ＬｉＭｎＶＯ４、Ｌｉ２ＦｅＳｉＯ４、Ｌｉ２ＭｎＳｉＯ４、Ｌｉ２ＣｏＳｉＯ４）を上記正極活物質として用いてもよい。
【００２１】
導電材は、従来のリチウムイオン二次電池で用いられているものであればよく、その例としては、カーボン粉末やカーボンファイバー等のカーボン材料が挙げられる。カーボン粉末としては、種々のカーボンブラック（例、アセチレンブラック、ファーネスブラック、ケッチェンブラック）、グラファイト粉末等のカーボン粉末を用いることができる。カーボン粉末として好ましくは、アセチレンブラック（ＡＢ）である。このような導電材は、一種を単独で、または二種以上を適宜組み合わせて用いることができる。
【００２２】
バインダとしては、一般的なリチウムイオン二次電池の正極に使用されるバインダと同様のものを適宜採用することができる。例えば、正極活物質層５４をペースト供給により形成する場合には、かかるペーストを構成する溶媒に均一に溶解または分散され得る性状のポリマーをバインダとして用いることができる。非水性のペーストを用いる場合には、ポリフッ化ビニリデン（ＰＶＤＦ）、ポリ塩化ビニリデン（ＰＶＤＣ）等のハロゲン化ビニル樹脂、ポリエチレンオキサイド（ＰＥＯ）等のポリアルキレンオキサイドなど、有機溶媒に溶解するポリマー材料を用いることができる。また、水性のペーストを用いる場合には、水溶性のポリマー材料または水分散性のポリマー材料を好ましく採用し得る。その例としては、ポリテトラフルオロエチレン（ＰＴＦＥ）、カルボキシメチルセルロース（ＣＭＣ）、スチレンブタジエンゴム（ＳＢＲ）等が挙げられる。
【００２３】
正極シート５０は、例えば、上述したような正極活物質と導電材とバインダとを適当な分散媒体に分散させてなる正極ペースト（ペーストにはスラリー、インク等と呼ばれる形態を包含する。以下同じ。）を、未塗工部５２ａを除く正極集電体５２の表面に供給した後、乾燥させ、予め定められた厚さにプレスすることによって形成することができる。
正極活物質層５４を構成する材料を分散させる媒体としては、使用するバインダの性状に応じたものであれば水性溶媒および非水性溶媒（有機溶媒）のいずれもが使用可能である。例えば、水性溶媒としては、水または水を主体とする混合溶媒を用いることができる。かかる混合溶媒を構成する水以外の溶媒としては、水と均一に混合し得る有機溶媒（例、低級アルコール、低級ケトン）の一種または二種以上を適宜選択して用いることができる。非水性溶媒としては、例えばＮ−メチル−２−ピロリドン（ＮＭＰ）を好適に用いることができる。
【００２４】
一方、負極シート６０は、図２に示すように、帯状の負極集電体６２と負極活物質層６４とを備えている。負極集電体６２には、例えば、厚さが凡そ１０μｍ程度の帯状の銅箔が用いられている。負極集電体６２の幅方向片側には、縁部に沿って未塗工部６２ａが設定されている。負極活物質層６４は、負極集電体６２に設定された未塗工部６２ａを除いて、負極集電体６２の両面に保持されている。負極活物質層６４には、主体となる負極活物質の他に、バインダが含まれている。
このうち負極活物質層６４の主体となる負極活物質としては、ここに開示される黒鉛材が用いられている。黒鉛材の性状や製造例については後述する。
【００２５】
バインダとしては、一般的なリチウムイオン二次電池の負極に使用されるバインダと同様のものを適宜採用することができる。例えば、正極シート５０におけるのと同様のバインダを用いることができる。そして好ましい形態として、負極活物質層６４を形成するために水性溶媒を用いる場合には、ＳＢＲ等のゴム類；ＰＥＯ、酢酸ビニル共重合体等の水溶性のポリマー材料または水分散性のポリマー材料が採用される。より好ましくはＳＢＲが用いられる。
【００２６】
負極活物質層６４の形成方法によっては、増粘剤を含み得る。かかる増粘剤としては、上記のバインダと同様のものを用いても良いし、例えば、以下の水溶性又は水分散性のポリマーを採用してもよい。水溶性のポリマーとしては、例えば、メチルセルロース（ＭＣ）、カルボキシルメチルセルロース（ＣＭＣ）、酢酸フタル酸セルロース（ＣＡＰ）、ヒドロキシプロピルメチルセルロース（ＨＰＭＣ）等のセルロース系ポリマー；ポリビニルアルコール（ＰＶＡ）等が挙げられる。
負極シート６０は、例えば、上述した負極活物質（黒鉛材）とバインダと増粘剤とを適当な分散媒体に分散させてなる負極ペーストを、未塗工部６２ａを除く負極集電体６２の表面に供給した後、乾燥させ、予め定められた厚さにプレスすることによって形成することができる。負極活物質層６４を構成する材料を分散させる媒体としては、水性溶媒（好ましくは水）が挙げられる。
【００２７】
セパレータ７０、７２は、正極シート５０と負極シート６０とを隔てる部材である。セパレータ７０、７２は、リチウムイオンが通過でき、非水電解質の保持機能やシャットダウン機能を備えるように構成される。セパレータ７０、７２としては、ポリエチレン（ＰＥ）、ポリプロピレン（ＰＰ）、ポリエステル、セルロース、ポリアミド等の樹脂製の多孔質膜または不織布を用いることができる。なかでも、ＰＥやＰＰ等のポリオレフィン樹脂からなる多孔質膜が好ましい。セパレータ７０、７２は、単一の多孔質膜または不織布から構成される単層構造であってもよく、材質や性状（例、平均厚さや空孔率）の異なる２種以上の多孔質膜または不織布が積層された構造（例、ＰＥ層の両面にＰＰ層が積層された三層構造）であってもよい。セパレータ７０、７２の負極側に面する面に、耐熱層（ＨＲＬ）が設けられていてもよい。
【００２８】
図２に示すように、捲回電極体２０は、正極活物質層５４と負極活物質層６４との間にセパレータ７０、７２を介在させつつ、正極シート５０と負極シート６０とを積層し、長尺方向に捲回した後、得られた捲回体を側面方向から押圧して扁平形状に拉げさせることによって作製される。本実施形態では、図２に示すように、負極活物質層６４の幅ｂ１は正極活物質層５４の幅ａ１よりも少し広い。さらにセパレータ７０、７２の幅ｃ１、ｃ２は、負極活物質層６４の幅ｂ１よりも少し広い（ｃ１、ｃ２＞ｂ１＞ａ１）。
【００２９】
捲回電極体８０は、セパレータ７０、７２の幅方向（即ちに捲回軸ＷＬ方向）において、正極シート５０の未塗工部５２ａと負極シート６０の未塗工部６２ａとが互いに反対側にはみ出ている。このうち、正極シート５０の未塗工部５２ａには正極集電端子４２ａが付設されており、上述の正極端子４２と接続されている。正極集電端子４２ａは、例えばアルミニウムまたはアルミニウム合金からなる。この例では、図２に示すように、正極集電端子４２ａは、捲回電極体８０の正極シート５０の未塗工部５２ａの中央部に延びている。正極集電端子４２ａの先端部は、当該未塗工部５２ａのほぼ中央部に溶接（例、超音波溶接）されている。同様に、負極シート６０の未塗工部６２ａには負極集電端子４４ａが付設されており、上述の負極端子４４と接続されている。負極集電端子４４ａは、例えば銅または銅合金からなる。負極集電端子４４ａは、捲回電極体８０の負極シート６０の未塗工部６２ａの中央部に延びている。負極集電端子４４ａの先端部は、当該未塗工部６２ａの中央部に溶接（例、抵抗溶接）されている。
【００３０】
非水電解液としては、従来からリチウムイオン二次電池に用いられる非水電解液と同様のものを特に限定なく使用することができる。かかる非水電解液は、典型的には、適当な非水溶媒に支持塩を含有させた組成を有する。上記非水溶媒としては、例えば、エチレンカーボネート（ＥＣ）、プロピレンカーボネート（ＰＣ）、ジメチルカーボネート（ＤＭＣ）、ジエチルカーボネート（ＤＥＣ）、エチルメチルカーボネート（ＥＭＣ）、等を用いることができる。また、上記支持塩としては、例えば、ＬｉＰＦ６，ＬｉＢＦ４，ＬｉＮ（ＳＯ２ＣＦ３）２，ＬｉＮ（ＳＯ２Ｃ２Ｆ５）２，ＬｉＣＦ３ＳＯ３，ＬｉＣ４Ｆ９ＳＯ３，ＬｉＣ（ＳＯ２ＣＦ３）３，ＬｉＣｌＯ４等のリチウム塩を用いることができる。
また、非水電解液は、リチウムイオン二次電池１００のさらなる特性向上を目的として、被膜形成剤、過充電添加剤、界面活性剤、分散剤、増粘剤等の添加剤をさらに含んでいてもよい。
【００３１】
次に、ここに開示される黒鉛材について詳細に説明する。図３の右側に模式的に示すように、ここに開示される黒鉛材の主体をなす黒鉛粒子１０は、ベーサル面１２にリチウムイオンが挿入／脱離可能な欠陥１４が形成されており、且つ、カルシウム（Ｃａ）成分１６を含むことにより特徴付けられる黒鉛粒子１０（以下「欠陥＋Ｃａ含有黒鉛粒子」ともいう。）である。
すなわち、ここに開示される欠陥＋Ｃａ含有黒鉛粒子１０は、リチウムイオン二次電池の負極活物質として通常使用されている種々の黒鉛粒子１（図３の左側）を原料黒鉛とし、当該原料黒鉛をカルシウム塩のようなカルシウム含有物の存在下にて後述するような熱処理を行うことにより製造することができる黒鉛材料である。
【００３２】
原料黒鉛粒子１としては特に制限はなく、一般的な天然黒鉛粒子、人造黒鉛、あるいは熱分解黒鉛（典型的には、コークスを２５００℃以上のような高温で処理して得られる黒鉛）のような種々の黒鉛材料を採用することができる。また、各種黒鉛材料を一般的な加工プロセス（粉砕プロセス、球状成形プロセス等）によって球状に加工したものを使用してもよいし、例えば鱗片状の黒鉛を使用してもよい。黒鉛粒子の粒子サイズは、通常、リチウムイオン二次電池の負極活物質として使用される程度のものであればよい。例えば、球状化黒鉛の場合にその平均粒径は、レーザー散乱・回折法に基づく粒度分布測定装置に基づいて測定した粒度分布から導き出せるメジアン径（平均粒径Ｄ５０：５０％体積平均粒径）において凡そ１μｍ〜３０μｍ（典型的には５μｍ〜２０μｍ）であることが好ましい。
【００３３】
図３の右側に模式的に示すように、ここに開示される黒鉛材を実質的に構成する欠陥＋Ｃａ含有黒鉛粒子１０（例えば黒鉛材全体の７０質量％以上、好ましくは８０質量％以上、特に好ましくは９０〜１００質量％が欠陥＋Ｃａ含有黒鉛粒子１０からなる。）は、ベーサル面１２にリチウムイオンが挿入／脱離可能な欠陥１４が形成されていることに加え、カルシウム成分１６を、典型的にはベーサル面１２および欠陥１４の内部に含むことにより、エッジ面に加えてベーサル面からもリチウムイオンが層間に良好に挿入／脱離することができる。このため、リチウムイオンの挿入／脱離反応速度を著しく向上させることができる。
【００３４】
ここに開示される黒鉛材は、以下のように製造することができる。
先ず、上述したような原料黒鉛粒子の表面にカルシウム含有物質を供給する。ここで、カルシウム含有物質は、後述する熱処理によってカルシウム塩として黒鉛粒子に担持され得るものであればよい。種々のカルシウム無機塩、有機塩等のカルシウム塩は、ここでいうカルシウム含有物質に包含される典型例である。例えば、無機塩として、塩化カルシウム、硝酸カルシウム、ケイ酸カルシウム、リン酸カルシウム等が挙げられる。また、有機塩として、種々の有機酸カルシウム、例えばクエン酸カルシウム、酢酸カルシウム、ステアリン酸カルシウム、等が挙げられる。
使用されるカルシウム含有物質は、１種類に限定されず、複数種類を同時に使用してもよい。また、カルシウムと塩を作る化合物を黒鉛粒子の表面に予め担持しておいてもよい。また、使用されるカルシウム含有物質は、該物質を含む溶液や粉体（固体物）として黒鉛粒子に供給される形態に限定されず、物理的若しくは化学的手段（例えばＣＶＤ）によって黒鉛粒子の表面に直接的にカルシウム含有物質（Ｃａ単独を包含する。）を蒸着させてもよい。
【００３５】
典型的な手法として、適当な溶媒（例えば水）に所望のカルシウム含有物質を含ませた反応溶液中に原料黒鉛粒子を分散させる手法が挙げられる。このことにより、当該カルシウム含有物質若しくは当該カルシウム含有物質に由来する新たなカルシウム塩を、分散液中において黒鉛粒子表面に供給、付着させることができる。なお、反応溶液に適当な分散剤（界面活性剤等）を混入しておくことにより、原料黒鉛粒子の良好な分散を実現することができる。
【００３６】
次いで、上述したような手法によってカルシウム含有物質が表面に供給された黒鉛粒子を、該黒鉛粒子のベーサル面にリチウムイオンが挿入／脱離可能な欠陥が形成され得る温度域にて熱処理する。かかる温度域は、カルシウム含有物質とベーサル面が反応して欠陥を生じさせ得る温度域であればよいが、好ましくは８００℃以上、例えば９００〜１０００℃程度の温度域で熱処理する。これにより、黒鉛粒子にカルシウム成分を担持させつつ、当該カルシウム成分と黒鉛のベーサル面とが反応することによって良好な欠陥をベーサル面に形成することができる。
【００３７】
好ましい態様として、カルシウム含有物質が表面に供給された黒鉛粒子を炭酸ガス雰囲気中で上記の熱処理を行うことが挙げられる。かかる雰囲気中で熱処理を行うことにより、黒鉛粒子にカルシウム成分としてカルシウム炭酸塩を担持させることが容易に実現できる。
カルシウム炭酸塩（典型的にはＣａＣＯ３）は、黒鉛との熱反応によって、黒鉛を構成する炭素原子を燃焼させることができる（Ｃ＋ＣａＣＯ３→ＣａＯ＋２ＣＯ）ことから、黒鉛のベーサル面に欠陥を形成する目的に好適なカルシウム成分である。
【００３８】
黒鉛粒子に担持させるカルシウム成分の量は、特に限定されるものではなく、本発明の上記目的を実現できる限り、種々の範囲で設定することができる。例えば、黒鉛粒子の比表面積に対してＣａ量が０．１ｍｇ／ｍ２以上で５０ｍｇ／ｍ２以下となる量のカルシウム成分を黒鉛粒子に担持させることが適当であり、Ｃａ量が０．２ｍｇ／ｍ２以上２０ｍｇ／ｍ２以下が好ましく、Ｃａ量が０．５ｍｇ／ｍ２以上１５ｍｇ／ｍ２以下となる量のカルシウム成分を黒鉛粒子に担持させることが特に好ましい。
カルシウム成分（換言すればＣａ量）が少なすぎると、ベーサル面におけるリチウムイオンの挿入／脱離反応速度の向上が認められないため好ましくなく、他方、カルシウム成分（Ｃａ量）が多すぎると、ベーサル面におけるリチウムイオンの挿入／脱離反応を阻害する虞があるため好ましくない。
【００３９】
黒鉛粒子に担持させるカルシウム成分の量は、上記熱処理後に適当な酸性薬剤（例えば塩酸、硝酸その他の無機酸）で黒鉛粒子を洗浄し、過剰なカルシウム成分を除去することによって調整することができる。換言すれば、予めやや過剰のカルシウム成分を担持させた黒鉛粒子を１〜３Ｍ程度の適当な濃度の塩酸等の酸性薬剤で処理することによって、カルシウム成分担持量を調整することができる。
【００４０】
以下、本発明に関するいくつかの試験例を説明するが、本発明をかかる試験例に示すものに限定することを意図したものではない。
【００４１】
［試験例１：黒鉛材の製造］
以下に説明するプロセスにより、サンプル１〜８の計８種類の黒鉛材を製造した。
＜サンプル１＞
市販されている一般的な球状化黒鉛を原料黒鉛粒子として使用し、以下の処理を施してサンプル１の黒鉛材を製造した。
即ち、１ｇのステアリン酸ナトリウムを３００ｍＬのイオン交換水に溶解させた溶液に、球状化黒鉛を５０ｇ添加し、１時間ほど攪拌して黒鉛分散液を調製した。かかる分散液では、ステアリン酸ナトリウムが界面活性剤として作用するため、黒鉛粒子の沈降や凝集を防いで良好な分散状態を維持した。
次に、この黒鉛分散液に０．３３Ｍの塩化カルシウム溶液を３０ｍＬほど添加した。その後、１時間ほど攪拌を継続し、濾過して黒鉛粒子からなる粉末を回収した。得られた黒鉛粉末をイオン交換水で洗浄し、１２０℃で６時間の真空乾燥を行った。
次いで、炭酸ガス雰囲気中で黒鉛粉末に対して９００℃で２時間の熱処理を行った。その後、室温において２Ｍの塩酸中で黒鉛粉末を洗浄し、黒鉛粒子表面に存在する余剰のカルシウム成分を除去した。塩酸洗浄処理後、１２０℃で６時間の真空乾燥を行い、サンプル１の黒鉛材を得た。
【００４２】
＜サンプル２＞
上記塩酸洗浄処理を６０℃で実施した以外は、サンプル１の黒鉛材の製造プロセスと同じプロセスにより、サンプル２の黒鉛材を製造した。
＜サンプル３＞
上記塩酸洗浄処理を実施しないこと以外は、サンプル１の黒鉛材の製造プロセスと同じプロセスにより、サンプル３の黒鉛材を製造した。
【００４３】
＜サンプル４＞
サンプル１の黒鉛材の製造プロセスを全く行わず、上記原料黒鉛粒子（球状化黒鉛）をサンプル４の黒鉛材とした。
＜サンプル５＞
上記炭酸ガス雰囲気中での熱処理を６００℃で行った以外は、サンプル１の黒鉛材の製造プロセスと同じプロセスにより、サンプル５の黒鉛材を製造した。
＜サンプル６＞
上記黒鉛分散液に塩化カルシウム溶液を添加しなかった（即ち、カルシウム含有物質を使用しなかった）以外は、サンプル１の黒鉛材の製造プロセスと同じプロセスにより、サンプル６の黒鉛材を製造した。
＜サンプル７＞
上記黒鉛分散液に塩化カルシウム溶液を添加せず（即ち、カルシウム含有物質を使用しなかった）、且つ、上記炭酸ガス雰囲気中での熱処理を１０００℃で行った以外は、サンプル１の黒鉛材の製造プロセスと同じプロセスにより、サンプル７の黒鉛材を製造した。
＜サンプル８＞
以下の変更点（１）〜（３）：
（１）上記黒鉛分散液に添加するカルシウム含有物質を、上記０．３３Ｍの塩化カルシウム溶液３０ｍＬから１．５ｇの酢酸カルシウムに変更した；
（２）酢酸カルシウムの添加後、１時間ほど攪拌を継続した後、エバポレータで水を除去した；
（３）上記炭酸ガス雰囲気中で９００℃、２時間の熱処理を行った後、上記塩酸洗浄処理を実施しなかった；
以外は、サンプル１の黒鉛材の製造プロセスと同じプロセスにより、サンプル８の黒鉛材を製造した。
【００４４】
［試験例２：黒鉛粒子の表面観察］
上記製造した各サンプルの黒鉛材（黒鉛粒子）を透過型電子顕微鏡（ＴＥＭ）により観察し、ベーサル面における欠陥形成の有無を確認した。
即ち、各サンプルの黒鉛粒子を樹脂で固定した後、Ａｒイオンミリング法により電顕観察用試料を作製した。次いで、使用する装置のマニュアルに基づいてＴＥＭ観察を行い、各サンプル黒鉛粒子表面のベーサル面における欠陥の有無を調べた。代表的な結果として、図４にサンプル１の黒鉛粒子のベーサル面のＴＥＭ像を示し、図５にサンプル４の黒鉛粒子のベーサル面のＴＥＭ像を示した。
図４と図５の２つのＴＥＭ像から明らかなように、サンプル１の黒鉛粒子のベーサル面は、サンプル４の黒鉛粒子のベーサル面と比べて著しく乱れた構造となっており、欠陥が形成（導入）されたことが認められた。
なお、図面として詳細なＴＥＭ像は示していないが、サンプル１と同様、サンプル２，３，７及び８についてベーサル面に欠陥が形成されたことが認められた。一方、サンプル４と同様、サンプル５及び６については、ベーサル面に欠陥が認められなかった。これらの結果は、表１の該当欄に示している。
【００４５】
【表１】
2019053873.tif 000003
【００４６】
［試験例３：カルシウム量／比表面積の算出］
各サンプルの黒鉛材（黒鉛粒子）を濃硫酸に添加して、攪拌した後に濾過した。そして、濾液中のカルシウム量を高周波誘導結合プラズマ（ＩＣＰ）を光源とするＩＣＰ発光分析法により定量分析した。
次に、各サンプルの黒鉛材の比表面積の測定を、ガス吸着装置（マイクロトラック・ベル社製品：BELSORP-max）を用いて、各黒鉛サンプルに対するクリプトンガスの吸着測定により行った。具体的には、大気圧に対するクリプトンの相対圧が０〜１の間でクリプトン吸着量を測定し、ＢＥＴ法によって比表面積を算出した。
上記により求めたカルシウム量及び比表面積から、各サンプルの黒鉛材の比表面積（１ｍ２）に対するカルシウム量（ｍｇ／ｍ２）を算出した。結果を表１の該当欄に示した。
【００４７】
［試験例４：負極の作製と、評価用の負極／金属リチウム試験セルの構築］
各サンプルの黒鉛材とバインダ（ＳＢＲ）と増粘剤（ＣＭＣ）とを、質量比９８：１：１となるように秤量し、これらを水に分散させて負極ペーストを調製した。
該負極ペーストを銅箔上に塗布し、真空乾燥させた後にロールプレス機で圧延処理を施し、各サンプルの黒鉛材に対応した計８種類の負極シートを作製した。
次いで、各負極シートを２ｃｍ２の円形に打ち抜いて作製した負極ならびに金属リチウムからなる対極を、ポリエチレン製のセパレータを介して対向させて試験セルを構築した。電解液としては、ＥＣとＤＭＣとＥＭＣとを体積比３：４：３で混合して調製した非水溶媒に１ＭのＬｉＰＦ６を溶解した非水電解液を使用した。
そして、０．０５ｍＡ／ｃｍ２の電流密度で上記対極に対する電位差０．００５Ｖになるまで初回充電を行い、同じ電流密度で上記対極に対する電位差１．５Ｖになるまで放電した。
【００４８】
サンプル１〜８の黒鉛材にそれぞれ対応して構築した各セルを電位差０．００５Ｖになるまで定電流・定電圧充電を行った後、グローブボックス内で当該セルを解体して、同様に電位調整した負極と対向させることで、対称セルを作製した。
作製した対称セルを供試し、ソーラトロン社製フリークエンシー・レスポンス・アナライザーを用いて−３０℃においてインピーダンス測定を行った。
得られたインピーダンス・スペクトルから円弧フィッティングにより、各サンプルに対応する負極の反応抵抗を調べた。結果を表１の該当欄に、サンプル４に対応する負極の反応抵抗値を１００としたときの相対値で示している。なお、かかる対称セルのインピーダンス測定を行うことによって、負極／金属リチウム対極セルや負極／正極セルで問題となる抵抗分離を行うことなく、測定対象の負極の反応抵抗のみを精度よく評価することができる。
【００４９】
＜試験結果＞
表１の記載事項から明らかなように、ベーサル面に欠陥を有し、且つ、黒鉛粒子の比表面積１ｍ２あたりのカルシウム量が０．５ｍｇ以上１５ｍｇ以下であるサンプル１〜３の黒鉛材を負極活物質として用いて構築した試験セルでは、−３０℃の負極反応抵抗が大幅に低下することが確認された。このことは、ベーサル面に形成された欠陥からのリチウムイオンの挿入／脱離がカルシウム成分の存在により良好に行われることを示している。
一方、ベーサル面に欠陥を有しないサンプル５〜６の黒鉛材を負極活物質として用いて構築した試験セルでは、ベーサル面からのリチウムイオンの挿入／脱離が行われないため、カルシウム成分の有無に関わらず、−３０℃の負極反応抵抗は、減少しなかった。
また、ベーサル面に欠陥を有するサンプル７の黒鉛材を負極活物質として用いて構築した試験セルでは、カルシウム成分が存在しないため、−３０℃の負極反応抵抗の減少割合は大きくはなかった。
さらに、ベーサル面に欠陥を有するサンプル８の黒鉛材を負極活物質として用いて構築した試験セルは、カルシウム成分があまりにも大過剰存在するため、ベーサル面からのリチウムイオンの挿入／脱離を阻害しているようであり、−３０℃の負極反応抵抗は逆に増大した。このことから、黒鉛粒子の比表面積１ｍ２あたりのカルシウム量は５０ｍｇ以下程度が好ましいと考えられる。
【００５０】
以上、本発明の具体例を詳細に説明したが、これらは例示にすぎず、請求の範囲を限定するものではない。請求の範囲に記載の技術には、以上に例示した具体例を様々に変形、変更したものが含まれる。
ここに開示される黒鉛材は、欠陥＋Ｃａ含有黒鉛粒子１０（図３）から実質的に構成された黒鉛材であるため、特に高いハイレート入出力特性が要求される電気自動車（ＥＶ）、ハイブリッド自動車（ＨＶ）、プラグインハイブリッド自動車（ＰＨＶ）等の車両に搭載される駆動用電源としてのリチウムイオン二次電池の負極活物質として好適である。
【符号の説明】
【００５１】
１，１０  黒鉛粒子
１２  ベーサル面
１４  欠陥
１６  カルシウム成分
２０  捲回電極体
５０  正極シート
５２  正極集電体
５４  正極活物質層
６０  負極シート
６２  負極集電体
６４  負極活物質層
７０，７２  セパレータ
１００  リチウムイオン二次電池
【図１】
2019053873.tif 000004
【図２】
2019053873.tif 000005
【図３】
2019053873.tif 000006
【図４】
2019053873.tif 000007
【図５】
2019053873.tif 000008